(57)【要約】【課題】ノンハロゲンで難燃性を付与し、且つ、耐熱性を向上させ、厚さ方向の熱膨張係数を小さくできる金属張り積層板用エポキシ樹脂組成物を提供する。【解決手段】実質的にハロゲンを含まないものであって、（Ａ）３官能以上の多官能エポキシ樹脂、（Ｂ）フェノール類ノボラック樹脂、（Ｃ）芳香族縮合リン酸エステル、（Ｄ）水酸化アルミニウム、（Ｅ）アミノ基を有するシランカップリング剤を含むエポキシ樹脂組成物とする。そして、水酸化アルミニウムが（Ａ）〜（Ｃ）の樹脂固形分１００質量部に対して、５０〜１１０質量部である。さらに、（Ｅ）アミノ基を有するシランカップリング剤が（Ｄ）水酸化アルミニウムの配合量に対して０．５〜２質量％、好ましくは、０．７５〜１．５質量％とする。【選択図】    なし【特許請求の範囲】
【請求項１】
実質的にハロゲンを含まない難燃性エポキシ樹脂組成物であって、
（Ａ）３官能以上の多官能エポキシ樹脂
（Ｂ）フェノール類ノボラック樹脂
（Ｃ）芳香族縮合リン酸エステル
（Ｄ）水酸化アルミニウム
（Ｅ）アミノ基を有するシランカップリング剤
を含み、（Ｄ）水酸化アルミニウムが（Ａ）〜（Ｃ）の樹脂固形分１００質量部に対して、５０〜１１０質量部であり、且つ、（Ｅ）アミノ基を有するシランカップリング剤が（Ｄ）水酸化アルミニウムの配合量に対して、０．５〜２質量％であることを特徴とする難燃性エポキシ樹脂組成物。
【請求項２】
（Ｅ）アミノ基を有するシランカップリング剤のアミノ基が、ウレイド基中のアミノ基であることを特徴とする請求項１記載の難燃性エポキシ樹脂組成物。
【請求項３】
（Ｅ）アミノ基を有するシランカップリング剤の配合量が、（Ｄ）水酸化アルミニウムの配合量に対して、０．７５〜１．５質量％であることを特徴とする請求項１又は２記載の難燃性エポキシ樹脂組成物。
【請求項４】
請求項１〜３のいずれかに記載の難燃性エポキシ樹脂組成物をガラス繊維基材に含浸し乾燥してなることを特徴とするプリプレグ。
【請求項５】
請求項４記載のプリプレグの層を一部ないし全部の層として、これを加熱加圧成形してなることを特徴とする積層板。
【請求項６】
請求項５記載の積層板の少なくとも片面に金属箔が一体化されている金属箔張り積層板。
【請求項７】
請求項４記載のプリプレグの層を加熱加圧成形してなる絶縁層を備えたことを特徴とするプリント配線板。
【発明の詳細な説明】
【技術分野】
【０００１】
本発明は、実質的にハロゲンを含まない難燃性エポキシ樹脂組成物に関する。また、このエポキシ樹脂組成物を用いたプリプレグ、積層板ないしは金属箔張り積層板、プリント配線板に関する。
【背景技術】
【０００２】
電子機器を組込むプリント配線板には、燃えにくいこと、燃え広がらないことといった安全性が求められている。そこで、プリント配線板の絶縁層を構成するエポキシ樹脂に臭素化エポキシ樹脂を選択し、或いは、エポキシ樹脂の硬化剤として臭素化フェノールノボラック樹脂やテトラブロモビスフェノールＡ等を使用して、難燃性を付与している。
【０００３】
しかし、近年の環境安全意識の高まりより、ノンハロゲンで難燃性を付与するという方向に変わりつつある。そこで、難燃性付与剤として、ハロゲン化合物に代わり、リン化合物を添加することが検討されている（例えば、特許文献１）が、リン化合物で難燃性を付与させるには、多くのリン化合物を配合しなければならず、絶縁層のガラス転移温度の低下や耐熱性の低下等がおこるという問題がある。
また、上記リン化合物を使用する技術のほかに、水酸化アルミニウム等の水酸化物を配合する技術などがある。水酸化アルミニウム等の水酸化物を配合することで、燃焼時の熱分解により吸熱反応が起こり、難燃効果を発揮する。
【０００４】
一方、近年の環境意識の高まりより、部品実装時に使用するはんだは、鉛を含む共晶はんだ（Ｓｎ−６３Ｐｂ）からＳｎ−Ａｇ−Ｃｕに代表される鉛フリーはんだに変わりつつある。この鉛フリーはんだは、従来の共晶はんだと比較して融点が高く、はんだのぬれ性や接着力を確保するため、部品実装時のリフロー炉温度を高くする必要がある。このため、プリント配線板や多層プリント配線板には、これまで以上に耐熱性が要求されようになってきた。
【０００５】
上述したように、難燃性を付与させるため、水酸化アルミニウム等の水酸化物を配合するが、水酸化アルミニウムは比較的、熱分解温度が低いため、耐熱性に劣るという欠点がある。この対策として、粒径の大きな充填材や熱分解温度の高い水酸化マグネシウムが使用される（特許文献２）が、前者は、銅はく−樹脂の接着面積が少なくなり、配線導体を構成している銅はく引きはがし強さが低下し、後者は、耐酸性に劣るという問題がある。
【０００６】
また、スルーホールを有するプリント配線板や多層プリント配線板には、常態温度と高温の繰り返しの熱衝撃を受けても、スルーホールめっきの剥がれや層間の導通抵抗が増加しないように、絶縁層の膨張収縮による厚さ方向の熱膨張係数も同時に小さいことが要求される。
この対策として、熱膨張係数の小さい無機充填材を配合することは広く行われている。しかし、無機充填材を多く配合すると絶縁層の弾性率が大きくなり、配線導体を構成している銅はく引きはがし強さが低下する。
【０００７】
一方、シランカップリング剤については、充填材の分散性等の向上を目的とし、充填材の表面を改質させるために使用されていることは周知であり、代表的には、ビニル基、エポキシ基、メタクリル基、アミノ基、メルカプト基を有するシランカップリング剤などがあり、シランカップリング剤のシラノール基は、表面に水酸基を持つ素材と、特に、強い親和性及び反応性を示すため、有機物−無機物の結合に効果があることが知られている。
【０００８】
【特許文献１】特開平１１−１２４４８９号
【特許文献２】特開平１１−１８１３０５号
【発明の開示】
【発明が解決しようとする課題】
【０００９】
上述のように、絶縁層をエポキシ樹脂で構成したプリント配線板や多層プリント配線板は、ノンハロゲンで難燃性を付与できたとしても、耐熱性、銅はく引きはがし強さを維持することは容易ではない。
本発明が解決しようとする課題は、水酸化アルミニウムの配合量を制限し、ノンハロゲンで難燃性を付与し、且つ、絶縁層の厚さ方向の熱膨張係数を小さくし、さらに、耐熱性が向上できるプリプレグ、積層板ないしは金属張り積層板、プリント配線板ないしは多層プリント配線板を提供することである。本発明は、水酸化アルミニウムを使用した場合においても、特定の官能基を有するシランカップリング剤を併用することにより、耐熱性を向上することができるという新しい知見に基づくものである。
【課題を解決するための手段】
【００１０】
上記課題を達成するために、本発明に係る難燃性エポキシ樹脂組成物は、実質的にハロゲンを含まないものであって、
（Ａ）３官能以上の多官能エポキシ樹脂
（Ｂ）フェノール類ノボラック樹脂
（Ｃ）芳香族縮合リン酸エステル
（Ｄ）水酸化アルミニウム
（Ｅ）アミノ基を有するシランカップリング剤
を含む。そして、（Ｄ）水酸化アルミニウムが（Ａ）〜（Ｃ）の樹脂固形分１００質量部に対して、５０〜１１０質量部である。さらに、（Ｅ）アミノ基を有するシランカップリング剤が（Ｄ）水酸化アルミニウムの配合量に対して、０．５〜２質量％であることを特徴とする（請求項１）。
好ましくは、（Ｅ）アミノ基を有するシランカップリング剤のアミノ基が、ウレイド基中のアミノ基である（請求項２）。また、（Ｅ）アミノ基を有するシランカップリング剤の配合量が、（Ｄ）水酸化アルミニウムの配合量に対して、０．７５〜１．５質量％である（請求項３）。
【００１１】
本発明に係るプリプレグは、上記難燃性エポキシ樹脂組成物をガラス繊維基材に含浸し乾燥してなるものである（請求項４）。
本発明に係る積層板は、上記プリプレグをプリプレグ層の一部ないし全部の層として、これを加熱加圧成形してなるものである（請求項５）。
本発明に係る金属箔張り積層板は、上記積層板の少なくとも片面に金属箔が一体化されているものである（請求項６）。
本発明に係るプリント配線板は、上記プリプレグの層を加熱加圧成形してなる絶縁層を備えたものである（請求項７）。
【発明の効果】
【００１２】
本発明に係る難燃性エポキシ樹脂組成物は、３官能以上の多官能エポキシ樹脂を主剤とし、フェノール類ノボラック樹脂を硬化剤とする。エポキシ樹脂および硬化剤の反応架橋点を増やすことにより、ガラス転移温度が充分に高いエポキシ樹脂硬化物を得ることができる。
【００１３】
また、難燃性を付与するため、リン化合物として芳香族縮合リン酸エステルを使用する。さらに、水酸化アルミニウムは、樹脂固形分１００質量部に対して、５０〜１１０質量部とする。水酸化アルミニウムの配合量が５０質量部より少ないと難燃性を充分に発揮することができず、また、絶縁層の厚み方向の熱膨張係数が大きくなり、１１０質量部を超えると、絶縁層の弾性率が高くなり、銅はく引きはがし強さが低下する。
【００１４】
さらに、耐熱性を向上させるため、アミノ基を有するシランカップリング剤は、水酸化アルミニウムの配合量に対し、０．５〜２質量％、好ましくは、０．７５〜１．５質量％とする。０．５質量％より少ないと、水酸化アルミニウム表面を、充分にシランカップリング剤で被覆できないため、耐熱性向上の効果が小さい。また、２質量％を超えると、水酸化アルミニウムの配合量に対して過剰となり、余剰なシランカップリング剤のアミノ基がエポキシ樹脂と反応し、エポキシ樹脂−硬化剤の反応を阻害するため、絶縁層自体の耐熱性が悪化し、はんだ耐熱性が劣ることになる。
【００１５】
また、シランカップリング剤の反応基は、無機物に対してほとんど選択性はないが、有機物に対して、はっきりとした選択性があり、エポキシ樹脂組成物中に配合されるシランカップリング剤は、有機物と反応する側の末端基の選択が重要である。特に、アミノ基を有する（−ＮＨ２）ことで、エポキシ樹脂組成物中の未反応のエポキシ基とシランカップリング剤のアミノ基の窒素原子で、電子求核置換反応し、接着性が高まる。更に、ウレイド基（−ＮＨＣＯＮＨ２）には、多くの窒素原子が含まれているため、より一層の接着性が高まることになる。但し、エポキシ樹脂とフェノール類ノボラック樹脂との反応を阻害しない様に、配合量を制約する必要がある。
【００１６】
このように、本発明に係るエポキシ樹脂組成物を用いることにより、ノンハロゲンで充分な難燃性を確保でき、且つ、耐熱性及び絶縁層の厚さ方向の熱膨張係数が小さいプリント配線板を提供できる。
【発明を実施するための最良の形態】
【００１７】
本発明に係る難燃性エポキシ樹脂組成物において、３官能以上の多官能エポキシ樹脂は、３官能エポキシ樹脂、４官能エポキシ樹脂、フェノールノボラック型エポキシ樹脂、オルソクレゾールノボラック型エポキシ樹脂等であり、特に制約するものではない。また、これらを単独あるいは２種類以上を組み合わせて用いてもよい。
フェノール類ノボラック樹脂は、フェノールノボラック樹脂、クレゾールノボラック樹脂、ビスフェノールＡ型ノボラック樹脂等であり、特に制約するものではない。また、これらを単独あるいは２種類以上を組み合わせて用いてもよい。
【００１８】
難燃性を付与するためのリン化合物として、本発明では、芳香族縮合リン酸エステルを使用する。本発明での芳香族縮合リン酸エステルとは、芳香族環を含むリン酸エステルの遊離水酸基がエステル化縮合されたものをいい、代表的なものとして、『ＰＸ−２００』、『ＣＲ−７３３』（いずれも大八化学工業製）がある。また、これらを単独あるいは２種類以上を組み合わせて用いてもよい。ここで、樹脂固形分中のリン含有量は１〜２質量％の範囲となる量で配合することが好ましい。
【００１９】
水酸化アルミニウムは、特に、粒径、形状を制約するものではないが、粒径が小さくなると、充填材の表面積が小さくなるため、熱分解温度が低くなり、粒径が大きくなると、銅はく−樹脂の接着に影響を及ぼすため、配合には考慮する必要がある。但し、水酸化アルミニウム配合量は、樹脂固形分１００質量部に対して５０〜１１０質量部となる量で配合する。
【００２０】
また、アミノ基を有するシランカップリン剤とは、３−ウレイドプロピルトリエトシキシラン、３−アミノプロピルトリエトキシシラン、３−アミノプロピルトリメトキシシラン、３−（２−アミノエチル）アミノプロピルトリメトキシシラン、３−（２−アミノエチル）アミノプロピルメチルジメトキシシラン、３−フェニルアミノプロピルトリメトキシシラン等があり、特に制約するものではない。これらを単独あるいは２種類以上組み合わせてもよい。但し、耐熱性向上のため、水酸化アルミニウムの配合量に対して、０．５〜２質量％の量で配合する。さらに、耐熱性を向上させるため、好ましくは、０．７５〜１．５質量％とする。
【００２１】
本発明に係るプリプレグ、積層板ならびにプリント配線板は、次のようにして製造できる。
プリプレグは、ガラス繊維基材（織布や不織布）に上記エポキシ樹脂組成物のワニスを含浸し加熱乾燥して、エポキシ樹脂の硬化を半硬化状態まで進める。
積層板は、上記プリプレグをプリプレグ層の一部ないし全部の層として使用し、これを加熱加圧成形して製造する。この場合、所定厚みの金属箔（例えば銅箔）をプリプレグ層の片面又は両面に載置して加熱加圧成形することにより、金属箔張り積層板とすることができる。
プリント配線板は、上記プリプレグの層を加熱加圧成形した絶縁層を備えるものである。例えば、上記金属箔張り積層板の金属箔をエッチング加工して回路形成をしたプリント配線板、さらには、このプリント配線板の片面又は両面にプリプレグを介して金属箔を載置して加熱加圧成形により一体化し、表面の金属箔をエッチング加工して回路形成をした多層構造のプリント配線板等である。
【実施例】
【００２２】
以下、本発明に係る実施例を説明する。
実施例１〜４、比較例１〜３
ガラス繊維織布（「＃７６２８」旭シュエーベル製，厚さ：１８０μｍ，質量：２０９ｇ／ｍ２）に含浸する難燃性エポキシ樹脂組成物として、以下を準備した。
３官能エポキシ樹脂（「Ｅ１０３２Ｂ８０」ジャパンエポキシレジン製）、フェノールノボラック樹脂（「ＴＤ２０９０」大日本インキ化学工業製）、芳香族縮合リン酸エステル（「ＰＸ−２００」大八化学製）、硬化促進剤として、２−エチル−４−メチルイミダゾール（「キュアゾール２Ｅ４ＭＺ」四国化成製）をメチルエチルケトンに溶解し、エポキシ樹脂ワニスを調整した。
【００２３】
次に、このエポキシ樹脂ワニスの一部と、水酸化アルミニウム（「ＨＳ−３３０」昭和電工製）、３−ウレイドプロピルトリエトキシシラン（「Ｚ−６６７６」東レ・ダウコーニングシリコーン製、表中では『ウレイドシラン』と記載）を表１の配合量で、ハイビスディスパーで混練後、残りのエポキシ樹脂ワニスと配合した。尚、この時のエポキシ樹脂ワニスの樹脂固形分中のリン含有率は１．５質量％となるよう調整した。最終的なエポキシ樹脂組成物の割合は表１に示す。
【００２４】
上記エポキシ樹脂ワニスをガラス繊維織布に含浸し、１３０℃で３０分間乾燥して、プリプレグを得た。樹脂の含有量は、４６質量％である。このプリプレグを８枚重ね、その両面に３５μｍの銅はくを配置し、温度１９０℃、圧力３．９ＭＰａの条件で、９０分間加熱加圧成形し、厚み１．６mmの銅張り積層板を得た。
【００２５】
実施例５〜９、比較例３〜５
実施例２において、３−ウレイドプロピルトリエトキシシラン配合量を表２に示した量となるように調整したエポキシ樹脂ワニスを使用する以外は、実施例２と同様にして銅張り積層板を得た。
【００２６】
実施例１０〜１４
実施例２において、シランカップリング剤として、３−ウレイドプロピルトリエトキシシランの代わりに、３−アミノプロピルトリメトキシシラン（「Ｚ−６６１０」、東レ・ダウコーニングシリコーン製、表中では『アミノシラン』と記載）を使用し、表３に示した量となるように調整したエポキシ樹脂ワニスを使用する以外は、実施例２と同様にして銅張り積層板を得た。
【００２７】
比較例６〜７
実施例２において、３−ウレイドプロピルトリエトキシシランの代わりに、３−グリシドキシプロピルトリエトキシシラン（「Ｚ−６０４０」、東レ・ダウコーニングシリコーン製、表中では『エポキシシラン』と記載）及びビニルトリエトキシシラン（「Ｚ−６５１９」東レ・ダウコーニングシリコーン製、表中では『ビニルシラン』と記載）をそれぞれ使用する以外は、実施例２と同様にして銅張り積層板を得た。
【００２８】
上記の各実施例と比較例における銅張り積層板について、難燃性、銅はく引きはがし強さ、はんだ耐熱性、熱膨張係数を評価した結果を表１〜４に示した。表中に示した各特性は、次のようにして評価した。
難燃性：銅はくを全面エッチングにより除去した積層板について、ＵＬ−９４試験方法に基づき残炎時間（秒）を測定し、“”“Ｖ−０”、“Ｖ−１”の判定を行った。
銅はく引きはがし強さ：ＪＩＳ  Ｃ６４８１に準拠し、測定した。
はんだ耐熱性：銅張り積層板を２５×２５mmのサイズにカットした試料を、温度２６０℃及び２８８℃のはんだ槽に浮かべて、ふくれが発生するまでの時間を測定した。尚、秒数に関しては、切捨てとした。
熱膨張係数：銅はくを全面エッチングにより除去した積層板の厚み方向について、Ｄｕｐｏｎｔ  ＴＭＡ  ２９４０型（ＴＡインスツルメンツ製）を使用して、室温〜２６０℃まで、速度１０℃／分の昇温を２サイクル繰り返した。そして、２サイクル目の３０〜８０℃までの温度に対する膨張量を熱膨張係数（ppm/℃）とし、試料数ｎ＝３の平均値で示した。
【００２９】
【表１】
2009091391.tif 000002
【００３０】
【表２】
2009091391.tif 000003
【００３１】
【表３】
2009091391.tif 000004
【００３２】
【表４】
2009091391.tif 000005
【００３３】
実施例１〜４と比較例１〜２の対照から、水酸化アルミニウムを、樹脂固形分１００質量部に対して５０〜１１０質量部とすることにより、難燃性が確保でき、かつ、銅はく引きはがし強さ、はんだ耐熱性、熱膨張係数が良好であることが理解できる。比較例１は水酸化アルミニウムの配合量が少ないために難燃性、熱膨張係数が不充分であり、比較例２は水酸化アルミニウムの配合量が多いために銅はく引きはがし強さが低下している。
【００３４】
実施例５〜９と比較例３〜５の対照から、水酸化アルミニウムに対するウレイド基を有するシランカップリング剤の配合量が０．５〜２質量％で、はんだ耐熱性が良好であることが理解できる。また、水酸化アルミニウムに対するウレイド基を有するシランカップリング剤の配合量が０．７５〜１．５質量％で、はんだ耐熱性が更に良好であることが理解できる。比較例３では、ウレイド基を有するシランカップリング剤の配合量が少ないために、はんだ耐熱性が低下し、比較例４ではウレイド基を有するシランカップリング剤の配合量が多すぎるために、はんだ耐熱性が低下している。
【００３５】
実施例５〜９と実施例１０〜１４及び比較例３の対照から、アミノ基を有するシランカップリング剤を配合することにより、はんだ耐熱性が向上することが理解できる。また、ウレイド基を有するシランカップリング剤を配合することにより、更にはんだ耐熱が向上することが理解できる。
【００３６】
また、実施例２、実施例１２、比較例６、７の対照から、アミノ基を有するシランカップリング剤を配合することにより始めて、はんだ耐熱性の向上に効果があることが理解できる。